(57)【要約】【課題】本発明の課題は、可撓性のある基材に対して記録を行った場合にも硬化皮膜が割れてしまわず追従性に優れ、また耐引っ掻き性、接着性にも優れた紫外線硬化型インクを提供する。【解決手段】着色成分、反応性オリゴマーおよび／または反応性プレポリマー、反応性希釈剤、および光重合開始剤からなる紫外線硬化型インクであって、前記反応性オリゴマーおよび／または反応性プレポリマー単体での重合物のガラス転移点、反応性希釈剤単体での重合物のガラス転移点が、ともに−２５〜７０℃である紫外線硬化型インク。【選択図】なし【特許請求の範囲】
【請求項１】
着色成分、反応性オリゴマーおよび／または反応性プレポリマー、反応性希釈剤、および光重合開始剤からなる紫外線硬化型インクであって、前記反応性オリゴマーおよび／または反応性プレポリマー単体での重合物のガラス転移点、反応性希釈剤単体での重合物のガラス転移点が、ともに−２５〜７０℃である紫外線硬化型インク。
【請求項２】
反応性オリゴマーおよび／または反応性プレポリマー単体での重合物のガラス転移点と反応性希釈剤単体での重合物のガラス転移点の差が３０℃以内である請求項１記載の紫外線硬化型インク。
【発明の詳細な説明】
【技術分野】
【０００１】
　本発明は、可撓性（柔軟性）のある基材に対して画像を記録することが可能な紫外線硬化型インクに関する。
【背景技術】
【０００２】
　従来、紫外線硬化型インクを用いた印刷方法が多数知られている。
【０００３】
　紫外線硬化型インクはその硬化皮膜の高硬度、基材との強接着、また耐引っ掻き性、耐候性、耐剥離性などの堅牢性に優れている点、あらゆる基材に対しての画像の記録が可能な点、有機溶剤等が不要な点から近年注目を集めている。
【０００４】
　しかし、その一方では紫外線硬化型インクの硬化皮膜が非常に硬いため可撓性（柔軟性）のある基材（フィルム、金属箔等）に対して画像を記録した場合、その硬化皮膜に追従性がなく、フィルムを曲げると割れてしまうという欠点がある。
【０００５】
　また、（メタ）アクリロイル基を有する（メタ）アクリレートを反応性プレポリマーや反応性希釈剤として含有する組成物を紫外線硬化することが行なわれている（たとえば、特許文献１参照）。可撓性基材（フィルム、金属箔等）に対して、特許文献１で開示されている低粘度速硬化性（メタ）アクリレート組成物を紫外線硬化型インクとして使用した場合、可撓性基材を曲げたりした時にその硬化皮膜に亀裂が生じ基材から剥がれてしまう。
【０００６】
　以上のように、可撓性のある基材に対して記録を行った場合にも硬化皮膜が割れてしまわず追従性に優れ、耐引っ掻き性、接着性にも優れた紫外線硬化型インクは、存在しなかった。
【０００７】
【特許文献１】特開平７−３３０８３５号公報
【発明の開示】
【発明が解決しようとする課題】
【０００８】
　本発明の課題は、可撓性のある基材に対して記録を行った場合にも硬化皮膜が割れてしまわず追従性に優れ、また耐引っ掻き性、接着性にも優れた紫外線硬化型インクを提供することにある。
【課題を解決するための手段】
【０００９】
　本発明は、このような課題背景に対して鋭意研究を重ねた結果、紫外線硬化型インクに用いられる反応性オリゴマーおよび／または反応性プレポリマー単体での重合物のガラス転移点と、反応性希釈剤単体での重合物のガラス転移点に着目し、前記重合物のガラス転移点がある特定の範囲内であるものを使用することにより追従性、耐引っ掻き性、接着性に優れた紫外線硬化型インクを得ることを可能にしたものである。
【００１０】
　本発明は、着色成分、反応性オリゴマーおよび／または反応性プレポリマー、反応性希釈剤、および光重合開始剤からなる紫外線硬化型インクであって、前記反応性オリゴマーおよび／または反応性プレポリマー単体での重合物のガラス転移点、反応性希釈剤単体での重合物のガラス転移点が、ともに−２５〜７０℃である紫外線硬化型インクに関する。
【００１１】
　また、反応性オリゴマーおよび／または反応性プレポリマー単体での重合物のガラス転移点と反応性希釈剤単体での重合物のガラス転移点の差は、３０℃以内であることが好ましい。
【発明の効果】
【００１２】
　本発明により、可撓性のある基材に対して記録を行った場合にも硬化皮膜が割れてしまわず追従性に優れ、また耐引っ掻き性、接着性にも優れた紫外線硬化型インクが得られる。
【発明を実施するための最良の形態】
【００１３】
　本発明についてさらに詳しく説明する。
【００１４】
　本発明の紫外線硬化型インクは、着色成分、反応性オリゴマーおよび／または反応性プレポリマー、反応性希釈剤、光重合開始剤からなる紫外線硬化型インクである。
【００１５】
　反応性オリゴマーおよび／または反応性プレポリマー単体での重合物のガラス転移点（Ｔｇ）、反応性希釈剤単体での重合物のＴｇはそれぞれ−２５〜７０℃、好ましくは０〜７０℃、より好ましくは５〜５０℃、さらに好ましくは１０〜３０℃である。
【００１６】
　ここで、Ｔｇとは、ポリマーを加熱した場合にガラス状の硬い状態からゴム状に流動性を持ち始める温度のことをいう。Ｔｇはポリマーの結合相互作用、分子量、官能基数、化学骨格等によって大きく影響される。一般的にＴｇ以下ではポリマーは硬く・脆くなる現象が見られ、Ｔｇ以上ではポリマーは分子が流動性を持つために一定の強度やしなやかさを持つ。
【００１７】
　本発明のガラス転移点（Ｔｇ）は、反応性オリゴマーおよび／または反応性プレポリマー単体での重合物、および反応性希釈剤単体での重合物、つまりホモポリマーのＴｇである。示差走査熱量計で測定できる。
【００１８】
　反応性オリゴマーおよび／または反応性プレポリマー単体での重合物のＴｇ、ならびに反応性希釈剤単体での重合物のＴｇが、−２５〜７０℃、好ましくは０〜７０℃、より好ましくは５〜５０℃、さらに好ましくは１０〜３０℃の紫外線硬化型インクに使用することにより、紫外線照射によって得られる硬化皮膜の耐引っ掻き性、接着性、柔軟性、および可撓性基材との追従性は優れる。Ｔｇが７０℃より高くなると、紫外線硬化型インクの硬化皮膜は硬くなりすぎるため、柔軟性がなく逆に脆くなる。また、Ｔｇが−２５℃より低くなると、耐引っ掻き性などの堅牢性が悪くなり、またタック性が生じるようになる。
【００１９】
　反応性オリゴマーおよび／または反応性プレポリマーとしては、ウレタンアクリレート、ポリエステルアクリレート、エポキシアクリレート、シリコンアクリレート、ポリブタジエンアクリレートがあげられ、単独、もしくは複合して使用しても良い。またこれら反応性オリゴマーおよび／または反応性プレポリマーの中でも、様々な材料に対する接着性に優れるといった点や、強靭性、柔軟性、耐薬品性、低温特性が優れるという理由から、好ましくはウレタンアクリレートが選択される。
【００２０】
　反応性オリゴマーおよび／または反応性プレポリマーは、単体での重合物のＴｇが、−２５〜７０℃、好ましくは０〜７０℃、より好ましくは５〜５０℃、さらに好ましくは１０〜３０℃となるものであればよい。単体での重合物のＴｇが７０℃より高いと、紫外線硬化型インクの硬化皮膜が硬くなりすぎるため、柔軟性がなく逆に脆くなる。−２５℃より低いと、耐引っ掻き性などの堅牢性が悪くなり、またタック性が生じるようになる。
【００２１】
　本発明では、単体での重合物のＴｇが−２５〜７０℃である反応性オリゴマーおよび／または反応性プレポリマーが必須成分であるが、必要であれば単体での重合物のＴｇが−２５〜７０℃の範囲外のものを使用してもよい。この場合、このＴｇが−２５〜７０℃の範囲外の反応性オリゴマーおよび／または反応性プレポリマーは、Ｔｇが−２５〜７０℃の反応性オリゴマーおよび／または反応性プレポリマーに対し２０％以下であることが好ましい。
【００２２】
　また、本発明において使用される反応性オリゴマーおよび／または反応性プレポリマーは、６０℃における粘度が４０〜１００００ｃｐｓであることが好ましく、とくには４０〜７０００ｃｐｓであることが好ましい。反応性オリゴマーおよび／または反応性プレポリマーの６０℃における粘度が４０ｃｐｓ未満では反応性オリゴマーまたは反応性プレポリマーが充分な分子量を有していないことが予想され、その為それらから得られる硬化膜の耐スクラッチ性や接着性が不足する傾向があり、１００００ｃｐｓをこえるとインク中に添加できる量がごく僅かに限定されてしまい、インクの構成成分が反応性希釈剤でほとんどを占めることとなるために、得られる硬化膜が耐スクラッチ性や接着性が不足する傾向がある。
【００２３】
　使用される反応性オリゴマーおよび／または反応性プレポリマーの分子中の官能基は２官能のものが望ましい。理由として、インク構成材料の官能基が多い場合、硬化皮膜の架橋点は多くなり得られる硬化皮膜は硬いものが得られるが、その反面脆くなり接着性や耐引っ掻き性に劣る硬化皮膜になりやすいからである。
【００２４】
　分子中の官能基数が２以上でなければ、硬化時に分子が連続的な皮膜を形成しないという点も考慮すると２官能であることが好ましい。
【００２５】
　反応性希釈剤は、反応性希釈剤単体での重合物のＴｇが−２５〜７０℃、好ましくは０〜７０℃、より好ましくは５〜５０℃、さらに好ましくは１０〜３０℃の範囲となる反応性希釈剤であればよい。−２５〜７０℃の範囲であれば、印刷が可能となり、かつ紫外線照射によって得られた硬化皮膜の耐引っ掻き性、接着性、柔軟性、および可撓性基材との追従性が優れる。
【００２６】
　本発明では、単体での重合物のＴｇが−２５〜７０℃である反応性希釈剤が必須成分であるが、必要であれば単体での重合物のＴｇが−２５〜７０℃の範囲外のものを併用してもよい。この場合、このＴｇが−２５〜７０℃の範囲外の反応性希釈剤は、Ｔｇが−２５〜７０℃の反応性希釈剤に対し２０％以下であることが好ましい。
【００２７】
　反応性希釈剤としては、たとえば６官能性のジペンタエリスリトールヘキサアクリレートやそれら変性体、５官能性のジペンタエリスリトールヒドロキシペンタアクリレート、４官能性のペンタジトリメチロールプロパンテトラアクリレート、エトキシ化ペンタエリスリトールテトラアクリレート、ペンタエリスリトールテトラアクリレート、３官能性のトリメチロールプロパントリアクリレート、エチレンオキサイド変性トリメチロールプロパントリアクリレート、ペンタエリスリトールトリアクリレート、トリス（２−ヒドロキシエチル）イソシアヌレートトリアクリレート、プロポキシ化グリセリルトリアクリレート、２官能性のヒドロキシピバリン酸ネオペンチルグリコールジアクリレート、ポリテトラメチレングリコールジアクリレート、トリメチロールプロパンアクリル酸安息香酸エステル、ジエチレングリコールジアクリレート、トリエチレングリコールジアクリレート、テトラエチレングリコールジアクリレート、ポリエチレングリコール（２００）ジアクリレート、ポリエチレングリコール（４００）ジアクリレート、ポリエチレングリコール（６００）ジアクリレート、ポリエチレングリコール（１０００）ジアクリレート、ポリプロピレングリコール（４００）ジアクリレート、ポリプロピレングリコール（７００）ジアクリレート、ネオペンチルグリコールジアクリレート、１，３−ブタンジオールジアクリレート、１，４−ブタンジオールジアクリレート、１，６−ヘキサンジオールジアクリレート、１，９−ノナンジオールジアクリレート、ジメチロール−トリシクロデカンジアクリレート、ビスフェノールＡエチレンオキサイド付加物ジアクリレート、および単官能性のカプロラクトンアクリレート、トリデシルアクリレート、イソデシルアクリレート、イソオクチルアクリレート、イソミリスチルアクリレート、イソステアリルアクリレート、２−エチルヘキシル−ジグリコールジアクリレート、２−ヒドロキシブチルアクリレート、２−アクリロイロキシエチルヘキサヒドロフタル酸、ネオペンチルフリコールアクリル酸安息香酸エステル、イソアミルアクリレート、ラウリルアクリレート、ステアリルアクリレート、ブトキシエチルアクリレート、エトキシ−ジエチレングリコールアクリレート、メトキシ−トリエチレングリコールアクリレート、メトキシ−ポリエチレングリコールアクリレート、メトキシジプロピレングリコールアクリレート、フェノキシエチルアクリレート、フェノキシ−ポリエチレングリコールアクリレート、ノニルフェノールエチレンオキサイド付加物アクリレート、テトラヒドロフルフリルアクリレート、イソボニルアクリレート、２−ヒドロキシエチルアクリレート、２−ヒドロキシプロピルアクリレート、２−ヒドロキシ−３−フェノキシプロピルアクリレート、２−アクリロイロキシエチル−コハク酸、２−アクリロイロキシエチル−フタル酸、２−アクリロイロキシエチル−２−ヒドロキシエチル−フタル酸が挙げられる。さらにこれらにリンやフッ素の官能基を付与した反応性希釈剤が挙げられる。これらの反応性希釈剤を単独、もしくは複合して使用できる。
【００２８】
　使用される反応性希釈剤の分子中の官能基は２官能のものが望ましい。理由として、インク構成材料の官能基が多い場合、硬化皮膜の架橋点は多くなり得られる硬化皮膜は硬いものが得られるが、その反面脆くなり接着性や耐引っ掻き性に劣る硬化皮膜になりやすいからである。
【００２９】
　また、前述のような理由とインクの希釈性から官能基の数が少ないことが望まれるが、分子中の官能基数が２以上でなければ、硬化時に分子が連続的な皮膜を形成しないという点も考慮すると２官能であることが好ましい。
【００３０】
　これらの２官能性反応性希釈剤の中でも、記録方法にインクジェット方式を用いる場合には比較的低粘度であるという点で、テトラエチレングリコールジアクリレート、ポリエチレングリコール（４００）ジアクリレート、ポリエチレングリコール（６００）ジアクリレート、ポリプロピレングリコール（４００）ジアクリレート、ポリプロピレングリコール（７００）ジアクリレートが、さらに好ましい。
【００３１】
　反応性オリゴマーおよび／または反応性プレポリマー単体での重合物のＴｇと反応性希釈剤単体での重合物のＴｇの差は３０℃以内であることが好ましい。さらに好ましくは２０℃以内である。３０℃を超える場合は、反応性オリゴマーおよび／または反応性プレポリマー、および反応性希釈剤どちらかの特徴が顕著に現れることになる。よって、たとえば硬化皮膜が硬くなりすぎたり、硬化皮膜にタック性が生じるといった傾向にある。
【００３２】
　光重合開始剤としては、ベンゾイン系、チオキサントン系、ベンゾフェノン系、ケタール系、アセトフェノン系が挙げられ、単独、もしくは複合して使用しても良い。
【００３３】
　具体的には、２，２−ジメチル−２−ヒドロキシ−アセトフェノン、１−ヒドロキシ−１−シクロヘキシル−フェニルケトン、２，２−ジメトキシ−２−フェニルアセトフェノン、２−ベンジル−２−ジメチルアミノ−１−（４−モルホリノフェニル）−ブタン−１−オン、１−メチル−１−｛４−（メチルチオ）フェニル｝−２−モルホリノ−プロパン−１−オン、２，４，６−トリメチルベンジル−ジフェニル−ホスフィンオキシド、１−クロロ−４−プロポキシチオキサントン、イソプロリルチオキサントン（２−および４−異性体の混合物）、ベンゾフェノン、ビス（２，６−ジメトキシベンゾイル）−２，４，４−トリメチルペンチルホスフィンオキシドと１−フェニル−２−ヒドロキシ−２−ヒドロキシ−２−メチルプロパノンとのブレンド、ビス（２，６−ジメトキシベンゾイル）−２，４，４−トリメチルペンチルホスフィンオキシドと１−ヒドロキシ−シクロヘキシル−フェニルケトンとのブレンド、ビス（２，４，６−トリメチルベンゾイル）フェニルホスフィンオキシド、およびカンファーキノンなどがあげられる。
【００３４】
　これらの中でも、光重合開始剤は反応性オリゴマーおよび／または反応性プレポリマー、反応性希釈剤との相溶性が良く、低臭気であり、自然光で反応しないものを選択するのが好ましい。
【００３５】
　また、光重合開始剤の開始反応を促進させるために増感剤などの助剤を併用することも可能である。
【００３６】
　本発明の紫外線硬化型インクに用いられる着色成分としては、顔料および染料のいずれも使用可能である。印写記録された記録物に対して耐候性や耐光性が求められる場合は、顔料を使用することが好ましく、有機、無機を問わず任意のものが選択される。
【００３７】
　たとえば有機顔料としては、ニトロソ類、染付レーキ類、アゾレーキ類、不溶性アゾ類、モノアゾ類、ジスアゾ類、縮合アゾ類、ベンゾイミダゾロン類、フタロシアニン類、アントラキノン類、ペリレン類、キナクリドン類、ジオキサジン類、イソインドリン類、アゾメチン類、ピロロピロール類等が挙げられる。
【００３８】
　また、無機顔料としては、酸化物類、水酸化物類、硫化物類、フェロシアン化物類、クロム酸塩類、炭酸塩類、ケイ酸塩類、リン酸塩類、炭素類（カーボンブラック）、金属粉類等が挙げられる。
【００３９】
　また、耐候性や耐光性をあまり重視しない場合には、染料を利用することも可能であり、その際の染料は特に限定されず任意のものが選択される。
【００４０】
　たとえば、染料としては、アゾ類、アントラキノン類、インジゴイド類、フタロシアニン類、カルボニウム類、キノンイミン類、メチン類、キサンテン類、ニトロ類、ニトロソ類のような油溶性染料、分散染料、酸性染料、反応染料、カチオン染料、直接染料等が挙げられる。
【００４１】
　その他、紫外線硬化型インク組成物には、必要に応じて分散剤、熱安定剤、酸化防止剤、防腐剤、消泡剤、浸透剤等の添加剤を加えることも当然可能である。
【００４２】
　本発明の紫外線硬化型インクは、色材、必要に応じて樹脂、その他添加剤を混合し、さらにその混合物をロールミル、ボールミル、コロイドミル、ジェトミル、ビーズミル等の分散機を使って分散させ、その後、ろ過を行うことで得ることができる。
【００４３】
　前記成分からなる本発明の紫外線硬化型インクの２５℃における粘度は、４０〜８００ｃｐｓであることが好ましく、６０〜８００ｃｐｓがより好ましく、８０〜４００ｃｐｓがさらに好ましく、１００〜２００ｃｐｓがとくに好ましい。２５℃における粘度が４０ｃｐｓより低いと、反応性オリゴマーおよび／または反応性プレポリマーの含有量が少なくなる傾向にあり、耐スクラッチ性や耐接着性について充分な性能が得られにくくなり、８００ｃｐｓをこえると、加熱した場合においてもインク粘度が充分に下がらず、吐出性に欠けたインクとなる。また、６０℃での粘度が５〜８０ｃｐｓであることが好ましい。
【００４４】
　紫外線硬化型インクの可撓性基材への画像の記録には、凸版印刷、平版印刷、グラビア印刷、スクリーン印刷、インクジェット印刷などが挙げられる。
【００４５】
　なかでも従来の印刷方法では難しかった画像の微細な表現、小ロット加工が可能なインクジェット印刷が好ましい。
【００４６】
　紫外線硬化型インクを用いるインクジェット印刷装置としては特に限定されない。また、インクの吐出時の粘度は１〜１００ｃｐｓがよく、さらに好ましくは５〜５０ｃｐｓの範囲である。
【００４７】
　インクジェット方式で使用するヘッドに加熱装置を装備し、加熱することにより粘度を低くし、吐出してもよい。この方法により、インクを加熱して使用する事が可能なため、反応性オリゴマーおよび／または反応性プレポリマーの高添加が可能である。加熱した場合の溶融粘度を考慮した場合、添加量は１０〜６０％の範囲内が好ましく、基材への接着性や基材と硬化皮膜の追従性、並びに硬化皮膜の耐引っ掻き性などを考慮し範囲内で任意に変化させることが可能となった。
【００４８】
　紫外線硬化型インクを使った加熱可能なインクジェット印刷装置としては特に限定されない。通常のインクジェットプリンタに装備されたヘッドに加熱装置を備え、加熱により粘度を低くする構造のものでも良い。その加熱温度としては常温〜１５０℃が挙げられ、好ましくは３０〜７０℃の範囲である。加熱温度は、使用する反応性オリゴマーおよび／または反応性プレポリマーの熱に対する硬化性を考慮して決められ、すなわち熱により硬化が始まる温度よりも低く加熱温度を設定する。また、加熱下でのインクの吐出時の粘度は１〜１００ｃｐｓがよく、さらに好ましくは５〜５０ｃｐｓの範囲である。
【００４９】
　また、紫外線照射の条件として、紫外線ランプの電圧は、５０〜２８０Ｗ／ｃｍが好ましく、１２０〜２００Ｗ／ｃｍがより好ましい。紫外線ランプの電圧が、５０Ｗ／ｃｍより低いと、紫外線のピーク強度および積算光量不足によりインクが十分に硬化しない傾向にあり、２８０Ｗ／ｃｍより高いと、可撓性基材（フィルム）が紫外線ランプの熱により変形または溶融し、またインクの硬化皮膜が劣化する傾向にある。
【００５０】
　紫外線の照射時間は、０．１〜２０秒が好ましく、０．５〜１０秒がより好ましい。紫外線ランプの照射時間が、２０秒より長いと、可撓性基材（フィルムなど）が紫外線ランプの熱により変形または溶融、また紫外線硬化型インクの硬化皮膜が劣化する傾向にあり、０．１秒より短いと、紫外線の積算光量不足であり、紫外線硬化型インクが十分に硬化しない傾向にある。
【００５１】
　本発明に用いられる記録媒体としては、特に限定されないが可撓性基材であるのが好ましい。たとえば樹脂フィルム類、金属箔類、繊維類、紙類等が挙げられる。
【００５２】
　本発明の紫外線硬化型インクを使って印写する際には、通常、これら記録媒体を処理しないが、必要に応じてプライマー処理等の前処理を行うことも可能である。
【実施例】
【００５３】
　次に本発明について実施例を挙げて説明するが、本発明は必ずしもその実施例に限定されるものではない。
【００５４】
実施例１
　紫外線硬化型インクとしてＥｂｅｃｒｙｌ　８４０２（反応性オリゴマー；ウレタンアクリレート、２官能、Ｔｇ＝１４℃、６０℃における粘度８００ｃｐｓ、ダイセルユーシービー（株）製）を２０重量部、ＳＲ−２６８（反応性希釈剤；テトラエチレングリコールジアクリレート、２官能、Ｔｇ＝２３℃、サートマー社製）を７３．７重量部、着色剤としてＨＯＳＴＡＰＥＲＭ　ＰＩＮＫ　Ｅ−０２（キナクリドンレッド、クラリアントジャパン（株）製）１重量部および分散剤としてフローレンＤＯＰＡ−３３（変性アクリル系共重合物、共栄社化学（株）製）０．３重量部、および光開始重合剤としてダロキュア１１７３（２−ヒドロキシ−２−メチル−１−フェニル−プロパン−オン、チバスペシャリティケミカルズ（株）製）５重量部を加え、ビーズミル分散機を用い分散させ、その後ろ過を行い不純物を除去し、均質なマゼンタ色紫外線硬化型インクを作製した。このインクの粘度を測定したところ、２５℃にて、４６．７ｃｐｓ、６０℃にて１３．１ｃｐｓであった。
【００５５】
　記録媒体に対するインクの付与および硬化方法としてインクジェットプリンタヘッドおよび紫外線ランプを使用した。
【００５６】
　なお、印写条件および紫外線の照射条件は以下のとおりである。また披着体としてアクリルフィルム（透明、厚さ５０μｍ）を使用した。画像を印写並びに紫外線照射硬化した後の硬化皮膜の耐引っ掻き性をＪＩＳ　Ｋ５４００の試験方法で試験した結果、Ｈ硬度以上と良好であった。また接着性についてセロハンテープ剥離試験を実施した結果、剥がれが全くなく良好であった。可撓性についてカール試験を実施した結果、硬化皮膜の亀裂・剥がれ等が全くなく良好であった。
【００５７】
　また、インク吐出性において印写後ノズル詰まりを確認したがノズル詰まりは確認されなかった。
【００５８】
〔印写条件〕
　イ）ノズル径　：　　７０（μｍ）
　ロ）印加電圧　：　　５０（Ｖ）
　ハ）パルス幅　：　　２０（μｓ）
　ニ）駆動周波数：　　　１（ｋＨｚ）
　ホ）解像度　　：　１８０（ｄｐｉ）
　ヘ）加熱温度　：　　６０（℃）
【００５９】
〔紫外線照射条件〕
　あ）ランプ種類：　メタルハライドランプ
　い）電圧　：　　　１２０Ｗ／ｃｍ
　う）照射時間　：　１秒　
　え）照射高さ　：　１０（ｃｍ）
【００６０】
〔評価試験〕
あ）耐引っ掻き性：ＪＩＳ　Ｋ５４００（８４．２手かき法）
　　Ｈ硬度以上で傷つきなし・・・（○）
　　ＨＢ硬度で傷つきなし・・・（△）
　　ＨＢ硬度以下で傷つきあり・・・（×）
い）接着性：硬化皮膜にセロハンテープを貼り勢い良く剥がし、その後の状態を確認
　　硬化皮膜が基材から剥がれず、皮膜表面の変化も認められない・・・（○）
　　硬化皮膜が基材から剥がれないが、皮膜表面が多少凸凹になる・・・（△）
　　硬化皮膜が完全に剥がれてしまう・・・（×）
う）追従性：画像を記録した可撓性基材（フィルム・金属箔）をカールさせ、硬化皮膜の状態を確認した
　　硬化皮膜に亀裂が入らず、基材から剥がれない・・・（○）
　　硬化皮膜に亀裂が入る・・・（△）
　　硬化皮膜が割れ、基材から剥がれてしまう・・・（×）
【００６１】
実施例２
　紫外線硬化型インクとしてＥｂｅｃｒｙｌ　４５０（反応性オリゴマー；ポリエステルアクリレート、６官能、Ｔｇ＝１７℃、６０℃における粘度４１０ｃｐｓ、ダイセルユーシービー（株）製）を２０重量部、ＳＲ−２６８（反応性希釈剤；テトラエチレングリコールジアクリレート、２官能、Ｔｇ＝２３℃、サートマー社製）を７３．７重量部、着色剤としてＨＯＳＴＡＰＥＲＭ　ＰＩＮＫ　Ｅ−０２（キナクリドンレッド、クラリアントジャパン（株）製）１重量部および分散剤としてフローレンＤＯＰＡ−３３（変性アクリル系共重合物、共栄社化学（株）製）０．３重量部、および光開始重合剤としてダロキュア１１７３（２−ヒドロキシ−２−メチル−１−フェニル−プロパン−オン、チバスペシャリティケミカルズ（株）製）５重量部を加え、実施例１と同様な方法で分散させ、その後ろ過を行い不純物を除去し、均質なマゼンタ色紫外線硬化型インクを作製した。このインクの粘度を測定したところ、２５℃にて３２．１ｃｐｓ、６０℃にて９．６ｃｐｓであった。
【００６２】
　記録媒体に対するインクの付与および硬化方法としてインクジェットプリンタヘッドおよび紫外線ランプを使用した。
【００６３】
　なお、印写条件および紫外線の照射条件は実施例１と同様である。画像を印写並びに紫外線照射硬化した後の硬化皮膜の耐引っ掻き性をＪＩＳ　Ｋ５４００の試験方法で試験した結果、Ｈ硬度以上と良好であった。また接着性についてセロハンテープ剥離試験を実施した結果、剥がれが全くなく良好であった。可撓性についてカール試験を実施した結果、硬化皮膜にわずかな亀裂が認められたが、剥がれは全く認められなかった。
【００６４】
　また、インク吐出性において印写後ノズル詰まりを確認したがノズル詰まりは確認されなかった。
【００６５】
実施例３
　紫外線硬化型インクとしてＣＮ−９８１（反応性オリゴマー；ウレタンアクリレート、２官能、Ｔｇ＝２２℃、６０℃における粘度６１９０ｃｐｓ、サートマー社製）を３０重量部、ＳＲ−２６８（反応性希釈剤；テトラエチレングリコールジアクリレート、２官能、Ｔｇ＝２３℃、サートマー社製）を６３．７重量部、着色剤としてＨＯＳＴＡＰＥＲＭ　ＰＩＮＫ　Ｅ−０２（キナクリドンレッド、クラリアントジャパン（株）製）１重量部および分散剤としてフローレンＤＯＰＡ−３３（変性アクリル系共重合物、共栄社化学（株）製）０．３重量部、および光開始重合剤としてダロキュア１１７３（２−ヒドロキシ−２−メチル−１−フェニル−プロパン−オン、チバスペシャリティケミカルズ（株）製）５重量部を加え、ビーズミル分散機を用い分散させ、その後ろ過を行い不純物を除去し、均質なマゼンタ色紫外線硬化型インクを作製した。このインクの粘度を測定したところ、２５℃にて、１１０．０ｃｐｓ、６０℃にて２１．４ｃｐｓであった。
【００６６】
　記録媒体に対するインクの付与および硬化方法としてインクジェットプリンタヘッドおよび紫外線ランプを使用した。
【００６７】
　なお、印写条件および紫外線の照射条件は以下のとおりである。また披着体としてアクリルフィルム（透明、厚さ５０μｍ）を使用した。画像を印写並びに紫外線照射硬化した後の硬化皮膜の耐引っ掻き性をＪＩＳ　Ｋ５４００の試験方法で試験した結果、Ｈ硬度以上と良好であった。また接着性についてセロハンテープ剥離試験を実施した結果、剥がれが全くなく良好であった。可撓性についてカール試験を実施した結果、硬化皮膜の亀裂・剥がれ等が全くなく良好であった。
【００６８】
　また、インク吐出性において印写後ノズル詰まりを確認したがノズル詰まりは確認されなかった。
【００６９】
比較例１
　紫外線硬化型インクとしてＣＮ−９６５（反応性オリゴマー；ウレタンアクリレート、２官能、Ｔｇ＝−３７℃、６０℃における粘度９９７５ｃｐｓ、サートマー社製）を２０重量部、ＳＲ−２６８（反応性希釈剤；テトラエチレングリコールジアクリレート、２官能、Ｔｇ＝２３℃、サートマー社製）を７３．７重量部、着色剤としてＨＯＳＴＡＰＥＲＭ　ＰＩＮＫ　Ｅ−０２（キナクリドンレッド、クラリアントジャパン（株）製）１重量部および分散剤としてフローレンＤＯＰＡ−３３（変性アクリル系共重合物、共栄社化学（株）製）０．３重量部、および光開始重合剤としてダロキュア１１７３（２−ヒドロキシ−２−メチル−１−フェニル−プロパン−オン、チバスペシャリティケミカルズ（株）製）５重量部を加え、実施例１と同様な方法で分散させ、その後ろ過を行い不純物を除去し、均質なマゼンタ色紫外線硬化型インクを作製した。このインクの粘度を測定したところ、２５℃にて７３．４ｃｐｓ、６０℃にて１８．５ｃｐｓであった。
【００７０】
　記録媒体に対するインクの付与および硬化方法としてインクジェットプリンタヘッドおよび紫外線ランプを使用した。
【００７１】
　なお、印写条件および紫外線の照射条件は実施例１と同様である。画像を印写並びに紫外線照射硬化した後の硬化皮膜の耐引っ掻き性をＪＩＳ　Ｋ５４００の試験方法で試験した結果、ＨＢ硬度以下となり硬化皮膜に傷がついた。また接着性についてセロハンテープ剥離試験を実施した結果、剥がれはなかったが、皮膜表面が多少凸凹になっていた。可撓性についてカール試験を実施した結果、硬化皮膜の亀裂・剥がれ等が全くなく良好であった。
【００７２】
　また、インク吐出性において印写後ノズル詰まりを確認したがノズル詰まりは確認されなかった。
【００７３】
比較例２
　紫外線硬化型インクとしてＥｂｅｃｒｙｌ　８４０２（反応性オリゴマー；ウレタンアクリレート、２官能、Ｔｇ＝１４℃、６０℃における粘度８００ｃｐｓ、ダイセルユーシービー（株）製）を２０重量部、Ｍ−２７０（反応性希釈剤；ポリプロピレングリコールジアクリレート、２官能、Ｔｇ＝−３２℃、東亜合成（株）製）を７３．７重量部、着色剤としてＨＯＳＴＡＰＥＲＭ　ＰＩＮＫ　Ｅ−０２（キナクリドンレッド、クラリアントジャパン（株）製）１重量部および分散剤としてフローレンＤＯＰＡ−３３（変性アクリル系共重合物、共栄社化学（株）製）０．３重量部、および光開始重合剤としてダロキュア１１７３（２−ヒドロキシ−２−メチル−１−フェニル−プロパン−オン、チバスペシャリティケミカルズ（株）製）５重量部を加え、実施例１と同様な方法で分散させ、その後ろ過を行い不純物を除去し、均質なマゼンタ色紫外線硬化型インクを作製した。このインクの粘度を測定したところ、２５℃にて１７５ｃｐｓ、６０℃にて３３．５ｃｐｓであった。
【００７４】
　記録媒体に対するインクの付与および硬化方法としてインクジェットプリンタヘッドおよび紫外線ランプを使用した。
【００７５】
　なお、印写条件および紫外線の照射条件は実施例１と同様である。画像を印写並びに紫外線照射硬化した後の硬化皮膜の耐引っ掻き性をＪＩＳ　Ｋ５４００の試験方法で試験した結果、ＨＢ硬度以下となり硬化皮膜に傷がついた。また接着性についてセロハンテープ剥離試験を実施した結果、剥がれはなかったが、皮膜表面が多少凸凹になっていた。可撓性についてカール試験を実施した結果、硬化皮膜の亀裂・剥がれ等が全くなく良好であった。
【００７６】
　また、インク吐出性において印写後ノズル詰まりを確認したがノズル詰まりは確認されなかった。
【００７７】
比較例３
　紫外線硬化型インクとしてＥｂｅｃｒｙｌ　８４０２（反応性オリゴマー；ウレタンアクリレート、２官能、Ｔｇ＝１４℃、６０℃における粘度８００ｃｐｓ、ダイセルユーシービー（株）製）を２０重量部、ライトアクリレートＮＰ−Ａ（反応性希釈剤；ネオペンチルグリコールジアクリレート、２官能、Ｔｇ＝１１７℃、共栄社化学（株）製）を７３．７重量部、着色剤としてＨＯＳＴＡＰＥＲＭ　ＰＩＮＫ　Ｅ−０２（キナクリドンレッド、クラリアントジャパン（株）製）１重量部および分散剤としてフローレンＤＯＰＡ−３３（変性アクリル系共重合物、共栄社化学（株）製）０．３重量部、および光開始重合剤としてダロキュア１１７３（２−ヒドロキシ−２−メチル−１−フェニル−プロパン−オン、チバスペシャリティケミカルズ（株）製）５重量部を加え、実施例１と同様な方法で分散させ、その後ろ過を行い不純物を除去し、均質なマゼンタ色紫外線硬化型インクを作製した。このインクの粘度を測定したところ、２５℃にて２１．３ｃｐｓ、６０℃にて８．７ｃｐｓであった。
【００７８】
　記録媒体に対するインクの付与および硬化方法としてインクジェットプリンタヘッドおよび紫外線ランプを使用した。
【００７９】
　なお、印写条件および紫外線の照射条件は実施例１と同様である。画像を印写並びに紫外線照射硬化した後の硬化皮膜の耐引っ掻き性をＪＩＳ　Ｋ５４００の試験方法で試験した結果、Ｈ硬度以上となり良好であった。また接着性についてセロハンテープ剥離試験を実施した結果、硬化皮膜が基材から剥がれてしまった。可撓性についてカール試験を実施した結果、硬化皮膜の亀裂が生じ基材から剥がれてしまった。
【００８０】
　また、インク吐出性において印写後ノズル詰まりを確認したがノズル詰まりは確認されなかった。
【００８１】
　実施例１〜３および比較例１〜３についての耐引っ掻き性、接着性、追従性試験の結果、および反応性オリゴマーおよび／または反応性プレポリマー単体での重合物のＴｇ、反応性希釈剤単体での重合物のＴｇを表１に示す。
【００８２】
【表１】
2004131725.tif 000002
【００８３】
　表１の結果から、堅牢性を満足するためには、ガラス転移点（Ｔｇ）が−２５〜７０℃の範囲内の反応性オリゴマーおよび／または反応性プレポリマー、および反応性希釈剤を使用することが好ましく、またウレタンアクリレートとポリエステルアクリレートを比較するとウレタンアクリレートが好ましいということがわかる。